(57)【要約】  陽極１０と、陰極２０と、これら各１０，２０極間に介在する、例えば、式（５）で示される常温で液体のカルバゾール誘導体等と、赤、緑、青の各発光材料等とを含み、全体として白色発光する発光層３０とを備える有機電界白色発光素子１。これにより、白色に発光する液体発光層を備え、駆動時および非駆動時ともに発光層が液状を維持し得る有機電界白色発光素子を提供できる。2012099240.tif 000031
2012099240.tif 000002
【特許請求の範囲】
【請求項１】
陽極と、陰極と、これら各極間に介在する、常温で液体、かつ、白色発光する発光層とを備えることを特徴とする有機電界白色発光素子。
【請求項２】
前記発光層が、常温で液体のキャリア輸送能および発光能を有する材料と、発光材料とを含み、全体として白色発光する請求項１記載の有機電界白色発光素子。
【請求項３】
前記発光層が、常温で液体のキャリア輸送材料と、発光材料とを含み、全体として白色発光する請求項１記載の有機電界白色発光素子。
【請求項４】
前記発光材料が、常温で液体の発光材料を含む請求項２または３記載の有機電界白色発光素子。
【請求項５】
前記発光材料が、補色関係にある２種類の発光材料を含み、全体として白色発光する請求項２〜４のいずれか１項記載の有機電界白色発光素子。
【請求項６】
前記キャリア輸送能および発光能を有する材料と発光材料とが、補色関係にあり、全体として白色発光する請求項２記載の有機電界白色発光素子。
【請求項７】
前記発光材料が、赤、緑、青の各発光材料を含み、全体として白色発光する請求項２〜４のいずれか１項記載の有機電界白色発光素子。
【請求項８】
前記キャリア輸送能および発光能を有する材料が、少なくとも赤、緑および青のいずれか１つの色に発光する材料を含み、前記発光材料が、少なくとも赤、緑および青のいずれか１つの色に発光する材料を含み、前記両材料全体として赤、緑および青の各色に発光する材料を含み、全体として白色発光する請求項２記載の有機電界白色発光素子。
【請求項９】
前記発光材料が、ピラン系化合物、テトラセン系化合物、ナフタセン系化合物、スチリル系化合物、ユーロピウム錯体、イリジウム錯体、オスミウム錯体およびルテニウム錯体から選ばれる１種または２種以上の赤色発光材料である請求項２〜８のいずれか１項記載の有機電界白色発光素子。
【請求項１０】
前記発光材料が、クマリン系化合物、キナクリドン系化合物、アントラセン系化合物、イリジウム錯体および亜鉛錯体から選ばれる１種または２種以上の緑色発光材料である請求項２〜８のいずれか１項記載の有機電界白色発光素子。
【請求項１１】
前記発光材料が、ジフェニルアントラセン系化合物、ペリレン系化合物、カルバゾール系化合物、スチリル系化合物、フルオレン系化合物およびイリジウム錯体から選ばれる１種または２種以上の青色発光材料である請求項２〜８のいずれか１項記載の有機電界白色発光素子。
【請求項１２】
前記発光材料が、単独で白色発光する請求項２〜４のいずれか１項記載の有機電界白色発光素子。
【請求項１３】
前記キャリア輸送能および発光能を有する材料またはキャリア輸送材料が、式（１）で示される化合物である請求項２または３記載の有機電界白色発光素子。
【化１】
2012099240.tif 000027
（式中、Ｘはキャリア輸送および発光部であって、カルバゾール誘導体、チアントレン誘導体、フェノチアジン誘導体、アゼピン誘導体、トリアゾール誘導体、イミダゾール誘導体、オキサジアゾール誘導体、アリールシクロアルカン誘導体、トリアリールアミン誘導体、フェニレンジアミン誘導体、スチルベン誘導体、オキサゾール誘導体、トリフェニルメタン誘導体、ピラゾリン誘導体、フルオレノン誘導体、ポリアニリン誘導体、シラン誘導体、ピロール誘導体、フルオレン誘導体、ポルフィリン誘導体、キナクリドン誘導体、トリアリールホスフィンオキシド誘導体、炭素縮合環系色素、金属もしくは無金属のフタロシアニン誘導体、またはベンジジンを表し、
Ｙは、前記キャリア輸送および発光部に連結する少なくとも１つの置換基であって、エーテル結合、チオエーテル結合、エステル結合、炭酸エステル結合またはアミド結合を含んでいてもよい炭素数１〜３０のアルキル基を表す。）
【請求項１４】
前記電荷輸送部Ｘが、カルバゾールである請求項１３記載の有機電界白色発光素子。
【請求項１５】
前記置換基Ｙが、エーテル結合を含んでいてもよい炭素数１〜３０のアルキル基である請求項１３または１４記載の有機電界白色発光素子。
【請求項１６】
前記キャリア輸送材料が、式（３）で示される請求項１５記載の有機電界白色発光素子。
【化２】
2012099240.tif 000028
（式中、Ｙは、前記と同じ意味を表す。）
【請求項１７】
前記キャリア輸送材料が、式（４）で示される請求項１６記載の有機電界白色発光素子。
【化３】
2012099240.tif 000029
【請求項１８】
前記キャリア輸送材料が、式（５）で示される請求項１６記載の有機電界白色発光素子。
【化４】
2012099240.tif 000030
【発明の詳細な説明】
【技術分野】
【０００１】
本発明は、有機電界白色発光素子に関し、さらに詳述すると、常温で液体の発光層を備えた有機電界白色発光素子に関する。
【背景技術】
【０００２】
有機エレクトロルミネッセンス素子（有機発光素子）（以下、有機ＥＬ素子という）は、陰極と陽極との間に、少なくとも１種の発光性有機化合物を含む薄膜の有機層（発光層）を挟んだ構成を有しており、この薄膜に電子および正孔（ホール）を注入・輸送して再結合させて励起子（エキシトン）を生成させ、このエキシトンが失活する際の光の放出（蛍光・燐光）を利用して発光させる素子である。
この有機ＥＬ素子は、発光性有機化合物を発光層に用いた発光素子であるため、軽量かつフレキシブル、そして安価で大面積のフルカラー表示が可能なディスプレイとして応用が期待されている。また、有機ＥＬ素子では発光ダイオード（ＬＥＤ）と比較して面発光による拡散光源に適していることから、白色発光する有機ＥＬ素子を用いた照明の開発が進められている。【０００３】
これら有機ＥＬ素子で用いられる発光層では、正孔および電子両方のキャリア（電荷）の輸送、それらキャリアの再結合による励起子の形成、そして光放出の３つの過程によって駆動する。
そのため、発光層には、これら３つの機能を満たす材料が必要不可欠であり、通常、その材料としては、これら３つの機能を発揮するキャリア輸送性発光材料や、３つの機能を補うために複数種の有機物を混合させたキャリア輸送材料／発光材料が用いられている。【０００４】
上記キャリア輸送材料／発光材料を発光層に用いた場合、発光材料がキャリア輸送材料で希釈されることから、濃度消光が抑えられ、高い発光効率を有する有機ＥＬ素子が得られると期待されている。このため、発光材料とキャリア輸送材との多種多様な組み合わせについて精力的に研究がなされている。
ところで、発光層用の発光材料には、単純に目的の蛍光波長および高い量子収率を持つものを用いればよいというわけではなく、特定の蛍光色素に適したキャリア輸送材料の選定を行う必要がある。この理由は、キャリア輸送材料中に輸送されたキャリアが再結合し、そこで生じる励起エネルギーが、キャリア輸送材料中にドープされている蛍光色素の発光を誘起するためである。
そのため、発光材料／キャリア輸送材料の各成分のＨＯＭＯ／ＬＵＭＯのエネルギー準位の相互関係、あるいは、それらの効率的なエネルギー移動の組み合せの選定が必要不可欠となってくる。【０００５】
また、白色発光の有機ＥＬ素子を作製する場合、複数種の発光材料を混合してスペクトル幅の広い白色発光を得ることが多いが、発光層に含まれる複数種の発光材料を適切な比率で同時に励起させる必要があるため、その電荷のバランスはより精密さが要求される。
この場合、上記の発光材料／キャリア輸送材料の組み合わせに加え、発光材料同士間のＨＯＭＯ／ＬＵＭＯのエネルギー準位の相互関係、あるいはそれらの効率的なエネルギー移動の組み合わせも重要な選定条件となる。【０００６】
従来のディスプレイや照明で用いられる有機ＥＬ素子の重要な問題の１つに、焼付けと呼ばれる劣化がある。この現象は、有機ＥＬ素子に長時間電圧を印加することで、不純物が有機ＥＬ素子を構成する材料を分解または変性することに起因するものと考えられている。
この劣化を防ぐためには、電極表面の水分および酸素や、構成する有機薄膜に含まれる僅かな不純物等の除去が必要となる。
その具体的な手法としては、有機ＥＬ素子を構成する有機物の純度および安定性の向上や、外部からの酸素および水分の混入を防ぐために乾燥剤等を封止する方法が利用されている。【０００７】
しかし、実用的な面から、有機ＥＬ素子の寿命は少なくとも１００ｃｄ／ｍ2で１０万時間は必要とされており、その間の有機物の分解や、発生した不純物による素子の劣化は不可避といえる。
上述した既存の有機ＥＬ素子は、これら各有機層の焼付けが素子の劣化の原因になっており、有機ＥＬ素子を構成する複数の有機層のうち一層でも劣化すれば、素子全体の寿命に大きく影響する。
仮に、この劣化した有機層を、例えばカートリッジ等により、交換可能な構造とすれば、新たな有機層を供給し続けることができる結果、有機ＥＬ素子を半永久的に駆動できると考えられる。
しかし、上述した既存の有機ＥＬ素子のほとんどは、固体の有機薄膜が用いられており、劣化した有機層のみを交換することは非常に困難である。【０００８】
近年、上記問題点の解決につながるような技術が開発されつつあり、例えば、非特許文献１では、発光層を液状化した有機ＥＬ素子が報告されている。発光層を液状あるいは半固形状にすることにより、劣化した液状の発光層は固体薄膜層と比較して交換し易いといえ、少なくとも発光層については、交換可能な発光素子となり得ると考えられる。
しかし、非特許文献１に開示されている、発光層を液状化した有機ＥＬ素子は、既存の照明やディスプレイに置き換え可能なほどの高い特性を示す有機ＥＬ素子とは言い難く、その液体発光層やデバイス構造は、最適化が必要であった。【０００９】
液状発光層を有する有機ＥＬ素子の特性向上の手段として、非特許文献２に開示されているように、液状発光層に有機塩を添加することで、同様の特性向上が見られることが報告されており、液状発光層を用いた有機ＥＬ素子の発光特性は、従来の固体有機ＥＬ素子の発光特性に近づいてきているといえる。
しかし、交換可能な液体の発光層を用いて劣化フリー素子や素子特性の向上に向けて報告がなされている中、有機ＥＬ素子の照明用途に向けた白色発光の報告例は皆無である。
【先行技術文献】
【特許文献】
【００１０】
【特許文献１】特開２００９−５４９５２号公報
【非特許文献】
【００１１】
【非特許文献１】Ａｐｐｌ．Ｐｈｙｓ．Ｌｅｔｔ．，９５，０５３３０４（２００９）
【非特許文献２】Ａｄｖ．Ｍａｔｅｒ．，ＤＯＩ：１０．１００２／ａｄｍａ．２０１００３５０５
【発明の概要】
【発明が解決しようとする課題】
【００１２】
従来の固体薄膜からなる有機ＥＬ素子は、各機能性低分子の蒸着プロセスや各機能性高分子の塗布プロセスによって作製されてきた。特に塗布プロセスは、蒸着プロセスと比較して、簡便に、かつ、基板上の広範囲に薄膜を作製できる点で生産性に優れるといえる。そのため、現在、照明等の大面積を必要とする白色有機ＥＬ素子は塗布プロセスにより精力的に開発が進められている。
しかし、その塗布プロセスにおいても未だ幾つかの課題が残されており、特に、デバイス特性の向上や素子作製プロセスのさらなる簡易化が要求されている。
また、より大面積に均一な薄膜を作製する技術の開発や、作製された薄膜が界面剥離し易い等の課題も残されている。
一方、類似技術としてエレクトロケミルミネッセンス（ＥＣＬ）と呼ばれる発光素子が報告され、このＥＣＬから白色発光を取り出す研究も進められている。
例えば、特許文献１では、二つの異なる発光層を積層することによって白色発光を達成している。
しかし、上述のように、素子の構造やプロセスの簡易化が求められている現在、単層で液状の発光層から白色発光に成功した例は、発明者らの知る限り未だ報告されていない。
この点、液状かつ白色の発光層を有する発光素子は、上記の作製プロセスの簡易化、界面剥離の回避、大面積化の課題を解決するとともに、たとえ発光層が劣化したとしてもこれを交換可能とすることにより、劣化フリーなものとすることができる。
本発明は、このような事情に鑑みてなされたものであり、白色に発光する液体発光層を備え、駆動時および非駆動時ともに発光層が液状を維持し得る有機電界白色発光素子を提供することを目的とする。
【課題を解決するための手段】
【００１３】
本発明者らは、上記目的を達成するために鋭意検討を重ねた結果、常温で液体、かつ、駆動時および非駆動時ともに液状を維持し得、白色に発光する発光層を見出し、本発明を完成した。【００１４】
すなわち、本発明は、
１．  陽極と、陰極と、これら各極間に介在する、常温で液体、かつ、白色発光する発光層とを備えることを特徴とする有機電界白色発光素子、
２．  前記発光層が、常温で液体のキャリア輸送能および発光能を有する材料と、発光材料とを含み、全体として白色発光する１の有機電界白色発光素子、
３．  前記発光層が、常温で液体のキャリア輸送材料と、発光材料とを含み、全体として白色発光する１の有機電界白色発光素子、
４．  前記発光材料が、常温で液体の発光材料を含む２または３の有機電界白色発光素子、
５．  前記発光材料が、補色関係にある２種類の発光材料を含み、全体として白色発光する２〜４のいずれかの有機電界白色発光素子、
６．  前記キャリア輸送能および発光能を有する材料と発光材料とが、補色関係にあり、全体として白色発光する２の有機電界白色発光素子、
７．  前記発光材料が、赤、緑、青の各発光材料を含み、全体として白色発光する２〜４のいずれかの有機電界白色発光素子、
８．  前記キャリア輸送能および発光能を有する材料が、少なくとも赤、緑および青のいずれか１つの色に発光する材料を含み、前記発光材料が、少なくとも赤、緑および青のいずれか１つの色に発光する材料を含み、前記両材料全体として赤、緑および青の各色に発光する材料を含み、全体として白色発光する２の有機電界白色発光素子、
９．  前記発光材料が、ピラン系化合物、テトラセン系化合物、ナフタセン系化合物、スチリル系化合物、ユーロピウム錯体、イリジウム錯体、オスミウム錯体およびルテニウム錯体から選ばれる１種または２種以上の赤色発光材料である２〜８のいずれかの有機電界白色発光素子、
１０．  前記発光材料が、クマリン系化合物、キナクリドン系化合物、アントラセン系化合物、イリジウム錯体および亜鉛錯体から選ばれる１種または２種以上の緑色発光材料である２〜８のいずれかの有機電界白色発光素子、
１１．  前記発光材料が、ジフェニルアントラセン系化合物、ペリレン系化合物、カルバゾール系化合物、スチリル系化合物、フルオレン系化合物およびイリジウム錯体から選ばれる１種または２種以上の青色発光材料である２〜８のいずれかの有機電界白色発光素子、
１２．  前記発光材料が、単独で白色発光する２〜４のいずれかの有機電界白色発光素子、
１３．  前記キャリア輸送能および発光能を有する材料またはキャリア輸送材料が、式（１）で示される化合物である２または３の有機電界白色発光素子、
【化１】
2012099240.tif 000003
（式中、Ｘはキャリア輸送および発光部であって、カルバゾール誘導体、チアントレン誘導体、フェノチアジン誘導体、アゼピン誘導体、トリアゾール誘導体、イミダゾール誘導体、オキサジアゾール誘導体、アリールシクロアルカン誘導体、トリアリールアミン誘導体、フェニレンジアミン誘導体、スチルベン誘導体、オキサゾール誘導体、トリフェニルメタン誘導体、ピラゾリン誘導体、フルオレノン誘導体、ポリアニリン誘導体、シラン誘導体、ピロール誘導体、フルオレン誘導体、ポルフィリン誘導体、キナクリドン誘導体、トリアリールホスフィンオキシド誘導体、炭素縮合環系色素、金属もしくは無金属のフタロシアニン誘導体、またはベンジジンを表し、Ｙは、前記キャリア輸送および発光部に連結する少なくとも１つの置換基であって、エーテル結合、チオエーテル結合、エステル結合、炭酸エステル結合またはアミド結合を含んでいてもよい炭素数１〜３０のアルキル基を表す。）
１４．  前記電荷輸送部Ｘが、カルバゾールである１３の有機電界白色発光素子、
１５．  前記置換基Ｙが、エーテル結合を含んでいてもよい炭素数１〜３０のアルキル基である１３または１４の有機電界白色発光素子、
１６．  前記キャリア輸送材料が、式（３）で示される１５の有機電界白色発光素子、
【化２】
2012099240.tif 000004
（式中、Ｙは、前記と同じ意味を表す。）
１７．  前記キャリア輸送材料が、式（４）で示される１６の有機電界白色発光素子、
【化３】
2012099240.tif 000005
１８．  前記キャリア輸送材料が、式（５）で示される１６の有機電界白色発光素子
【化４】
2012099240.tif 000006
を提供する。
【発明の効果】
【００１５】
本発明の有機電界白色発光素子は、駆動時および非駆動時ともに発光層が液状を維持し得る。このため、発光層が劣化した場合に、発光層のみを交換する構成（例えば、カートリッジ、循環による抜き出し・再注入）とすることも可能である。
本発明の白色発光を示す液状の発光層は、キャリア輸送材料および／または発光材料が液体であることが最大の特徴であり、ある一方の液状の機能性材料に対してもう一方の機能性材料が均一に溶解または分散した状態を常時維持している。そのため、複数の機能性部位を組み込むといった機能性高分子の緻密な分子設計や合成プロセス、また、固体薄膜内での機能性材料同士の分散化技術はそれほど必要ではない。
特に、白色照明用途といった複数種の発光体を導入する際には、より複雑な分子設計や、デバイス構造を必要としない点において生産性に富むといえる。
そして、本発明の素子は、液状の発光層を用いているため、大面積に均一かつ単層の発光層を作製できるともに、電極と発光層界面の剥離を回避し得る。
さらに、既存の固体の有機薄膜からなる有機ＥＬ素子よりも、フレキシビリティーの高い表示素子の作製も可能になる。
【図面の簡単な説明】
【００１６】
【図１】本発明の第１の実施形態に係る有機ＥＬ素子を示す概略断面図である。
【図２】合成例１で得られたＥＨ4ＤＰＡの1Ｈ−ＮＭＲスペクトル図である。
【図３】実施例１で作製した有機ＥＬ素子の電流−電圧−外部量子効率（ＥＱＥ）を示す図である。
【図４】実施例１で作製した有機ＥＬ素子の電界発光スペクトル図である。
【発明を実施するための形態】
【００１７】
以下、本発明についてさらに詳しく説明する。
本発明に係る有機電界白色発光素子は、陽極と、陰極と、これら各極間に介在する、常温で液体、かつ、白色発光する発光層とを備えるものである。
ここで、常温とは、ＪＩＳ  Ｚ  ８７０３で規定されている、２０℃±１５℃（５〜３５℃）の範囲を意味する。
【００１８】
液体の発光層としては、発光層全体として液体の性状を示すものであればよく、発光層の構成材料であるキャリア輸送材料および発光材料の少なくとも一方が液体であるとともに、発光層を構成する組成物全体として液状のものを用いることができる。
なお、物質によっては、キャリア輸送能および発光能の両機能を明確に分離できず、例えば、カルバゾール、トリアリールアミン、ピレン等の炭素縮合環系色素等の中には、両機能を併せ持つものも存在する。
また、白色発光に必要な材料としては、全波長の可視光を放出するキャリア輸送材料および／または発光材料が望ましく、白色に発光する発光材料に限定されるものではない。
本発明では、発光層全体として液体の性状を示す限りにおいて、このような両機能を併せ持つ物質を用いることができ、また、キャリア輸送能および発光能の両機能を有し、白色発光する材料であれば、それ単独で用いることもできる。
【００１９】
以上のように、本発明の発光層は、液状かつ全体として白色発光するものであれば特に限定されるものではないが、本発明においては、常温で液体のキャリア輸送能および発光能を有する材料と、発光材料とを含み、全体として白色発光する発光層、または常温で液体のキャリア輸送材料と、発光材料とを含み、全体として白色発光する発光層のように、少なくともキャリア輸送能および発光能の両機能を有する材料かキャリア輸送材料が、常温で液体のものであることが好ましい。
なお、この際、発光材料が、常温で液体のものであってももちろん構わない。
【００２０】
発光層全体として白色発光させるためには、（１）単独で白色発光する発光材料を用いる手法、（２）補色関係にある２種類の材料を用いる手法、（３）赤、緑、青の各色の発光を示す材料を用いる手法が知られているが、本発明においては、上記（２）または（３）の手法が好適である。
なお、補色関係とは、例えば、ＣＩＥ色度座標における純白色点を対象点とした２つの波長の色関係をいい、代表例としては、純青と黄色、薄青と赤などの組み合わせがある。
【００２１】
本発明において、補色関係にある２種類の材料を用いる場合、（Ａ）発光材料として、補色関係にある２種類の発光材料を含むものを用い、全体として白色発光させる手法、（Ｂ）キャリア輸送能および発光能を有する材料および発光材料として補色関係にあるものを用い、全体として白色発光させる手法のどちらを採用してもよい。
また、赤、緑、青の各発光を示す材料を用いる場合、（Ｃ）発光材料として、赤、緑、青の各色の発光を示す材料を含むものを用い、全体として白色発光させる手法、（Ｄ）キャリア輸送能および発光能を有する材料として、少なくとも赤、緑および青のいずれか１色に発光する材料を含むものを用いるとともに、発光材料として、少なくとも赤、緑および青のいずれか１色に発光する材料を含むものを用い、これら両材料全体として赤、緑および青の３色に発光する材料を採用し、全体として白色発光させる手法のどちらを採用してもよい。
【００２２】
赤色発光材料としては、従来公知のものから適宜選択して用いることができ、例えば、ピラン系化合物、テトラセン系化合物、ナフタセン系化合物、スチリル系化合物、ユーロピウム錯体、イリジウム錯体、オスミウム錯体、ルテニウム錯体等が挙げられ、これらは単独で用いても２種以上組み合わせて用いてもよい。
【００２３】
赤色発光材料の具体例としては、
４−（ジシアノメチレン）−２−メチル−６−ジュロリジル−９−エニル−４Ｈ−ピラン（4-(Dicyanomethylene)-2-methyl-6-julolidyl-9-enyl-4H-pyran）
４−（ジシアノメチレン）−２−メチル−６−（１，１，７，７−テトラメチルジュロリジル−９−エニル）−４Ｈ−ピラン（4-(Dicyanomethylene)-2-methyl-6-(1,1,7,7-tetramethyljulolidyl-9-enyl)-4H-pyran）
４−（ジシアノメチレン）−２−ｔｅｒｔ−ブチル−６−（１，１，７，７−テトラメチルジュロリジン−４−イル−ビニル）−４Ｈ−ピラン（4-(Dicyanomethylene)-2-tert-butyl-6-(1,1,7,7-tetramethyljulolidin-4-yl-vinyl)-4H-pyran)、
トリス（ジベンゾイルメタン）フェナントロリンユーロピウム（III）（Tris(dibenzoylmethane)phenanthroline europium(III)）、
（５，６，１１，１２）−テトラフェニルナフタセン（(5,6,11,12)-Tetraphenylnaphthacene）、
ビス（２−ベンゾ［ｂ］チオフェン−２−イル−ピリジン）（アセチルアセトナート）イリジウム(III)（Bis(2-benzo[b]thiophen-2-yl-pyridine)(acetylacetonate)iridium(III)）
ビス［１−（９，９−ジメチル−９Ｈ−フルオレン−２−イル）イソキノリン］（アセチルアセトナート）イリジウム(III)（Bis[1-(9,9-dimethyl-9H-fluoren-2-yl)-isoquinoline](acetylacetonate)iridium(III)）
ビス［２−（９，９−ジメチル−９Ｈ−フルオレン−２−イル）キノリン］（アセチルアセトナート）イリジウム(III)（Bis[2-(9,9-dimethyl-9H-fluoren-2-yl)quinoline](acetylacetonate)iridium(III)）
トリス（２−フェニルキノリン）イリジウム(III)（Tris(2-phenylquinoline)iridium(III)）
２，８−ジ−ｔｅｒｔ−ブチル−５，１１−ビス（４−ｔｅｒｔ−ブチルフェニル）−６，１２−ジフェニルテトラセン（2,8-Di-tert-butyl-5,11-bis(4-tert-butylphenyl)-6,12-diphenyltetracene）
ビス（２−フェニルベンゾチアゾレート）（アセチルアセトナート）イリジウム（III）（Bis(2-phenylbenzothiazolato)(acetylacetonate)iridium(III)）
２，６−ビス（４−（ｄｉｐ−トリルアミノ）スチリル）ナフタレン−１，５−ジカルボニトリル（2,6-bis(4-(dip-tolylamino)styryl)naphthalene-1,5-dicarbonitrile）
オスミウム(II)ビス（３−トリフルオロメチル−５−（２−ピリジル）−ピラゾレート）ジメチルフェニルホスフィン(Osmium(II)bis(3-trifluoromethyl-5-(2-pyridyl)-pyrazolate)dimethylphenylphosphine）
オスミウム(II)ビス（３−トリフルオロメチル）−５−（４−ｔｅｒｔ−ブチルピリジル）−１，２，４−トリアゾレート)ジフェニルメチルホスフィン（Osmium(II)bis(3-(trifluoromethyl)-5-(4-tert-butylpyridyl)-1,2,4-triazolate)diphenylmethylphosphine）
オスミウム(II)ビス（３−トリフルオロメチル）−５−（２−ピリジル）−１，２，４−トリアゾール）ジメチルフェニルホスフィン（Osmium(II)bis(3-(trifluoromethyl)-5-(2-pyridyl)-1,2,4-triazole)dimethylphenylphosphine）
オスミウム(II)ビス（３−（トリフルオロメチル）−５−（４−ｔｅｒｔ−ブチルピリジル）−１，２，４−トリアゾレート）ジメチルフェニルホスフィン（Osmium(II)bis(3-(trifluoromethyl)-5-(4-tert-butylpyridyl)-1,2,4-triazolate)dimethylphenylphosphine）
ビス［２−（４−ｎ−ヘキシルフェニル）キノリン］（アセチルアセトナート）イリジウム(III)（Bis[2-(4-n-hexylphenyl)quinoline](acetylacetonate)iridium(III)）
トリス［２−（４−ｎ−ヘキシルフェニル）キノリン］イリジウム（III）（Tris[2-(4-n-hexylphenyl)quinoline]iridium(III)）
トリス［２−フェニル−４−メチルキノリン］イリジウム（III）（Tris[2-phenyl-4-methylquinoline]iridium(III)）
ビス（２−フェニルキノリン）（２−（３−メチルフェニル）ピリジネート）イリジウム（III）（Bis(2-phenylquinoline)(2-(3-methylphenyl)pyridinate)iridium(III)）
ビス（２−（９，９−ジメチル−フルオレン−２−イル）−１−フェニル−１Ｈ−ベンゾ［ｄ］イミダゾレート）（アセチルアセトナート）イリジウム（III）（Bis(2-(9,9-diethyl-fluoren-2-yl)-1-phenyl-1H-benzo[d]imidazolato)(actylacetonate)iridium(III)）
ビス（２−フェニルピリジン）（３−（ピリジン−２−イル）−２Ｈ−クロメン−２−オネート）イリジウム（III）（Bis(2-phenylpyridine)(3-(pyridin-2-yl)-2H-chromen-2-onate)iridium(III)）
ビス（２−フェニルキノリン）（２，２，６，６−テトラメチルヘプタン−３，５−ジオネート）イリジウム（III）（Bis(2-phenylquinoline)(2,2,6,6-tetramethylheptane-3,5-dionate)iridium(III)）
ビス（フェニルイソキノリン）（２，２，６，６−テトラメチルヘプタン−３，５−ジオネート）イリジウム（III）（Bis(phenylisoquinoline)(2,2,6,6-tetramethylheptane-3,5-dionate)iridium(III)）
イリジウム（III）ビス（４−フェニルチエノ［３，２−ｃ］ピリジネート−N，Ｃ２’）アセチルアセトナート（Iridium(III) bis(4-phenylthieno[3,2-c]pyridinato-N,C2’)acetylacetonate）
（Ｅ）−２−（２−ｔｅｒｔ−ブチル−６−（２−（２，６，６−トリメチル−２，４，５，６−テトラヒドロ−１Ｈ−ピロロ［３，２，１−ｉｊ］キノリン−８−イル）ビニル）−４Ｈ−ピラン−４−イリデン）マロノニトリル（(E)-2-(2-tert-butyl-6-(2-(2,6,6-trimethyl-2,4,5,6-tetrahydro-1H-pyrrolo[3,2,1-ij]quinolin-8-yl)vinyl)-4H-pyran-4-ylidene)malononitrile）
ビス（２−フェニルキノリン）（アセチルアセトナート）イリジウム（III）（Bis(2-phenylquinoline)(acetylacetonate)iridium(III)）
トリス［４，４’−ジ−ｔｅｒｔ−ブチル−（２，２’）−ビピリジン］ルテニウム(III)コンプレックス（Tris[4,4'-di-tert-butyl-(2,2')-bipyridine]ruthenium(III) complex）
（Ｅ）−２−（２−（４−（ジメチルアミノ）スチリル）−６−メチル−４Ｈ−ピラン−４−イリデン）マロノニトリル（(E)-2-(2-(4-(dimethylamino)styryl)-6-methyl-4H-pyran-4-ylidene)malononitrile）
などが挙げられる。
【００２４】
緑色発光材料としては、従来公知のものから適宜選択して用いることができ、例えば、クマリン系化合物、キナクリドン系化合物、アントラセン系化合物、イリジウム錯体、亜鉛錯体等が挙げられ、これらは単独で用いても２種以上組み合わせて用いてもよい。
【００２５】
緑色発光材料の具体例としては、
３−（２−ベンズイミダゾリル）−７−（ジエチルアミノ）クマリン（クマリン７）（3-(2-Benzimidazolyl)-7-(diethylamino)coumarin）
３−（２−ベンゾチアゾリル）−７−（ジエチルアミノ）クマリン（3-(2-Benzothiazolyl)-7-(diethylamino)coumarin）
２，３，６，７−テトラヒドロ−１，１，７，７−テトラメチル−１Ｈ，５Ｈ，１１Ｈ−１０−（２−ベンゾチアゾリル）キノリジノ［９，９ａ，１ｇｈ］クマリン（2,3,6,7-Tetrahydro-1,1,7,7,-tetramethyl-1H,5H,11H-10-(2-benzothiazolyl)quinolizino[9,9a,1gh]coumarin）
Ｎ，Ｎ’−ジメチルキナクリドン（N,N'-Dimethyl-quinacridone）
トリス（２−フェニルピリジン）イリジウム（III）（Tris(2-phenylpyridine)iridium(III)）
ビス（２−フェニルピリジン）（アセチルアセトナート）イリジウム（III）（Bis(2-phenylpyridine)(acetylacetonate)iridium(III)）
トリス［２−（ｐ−トリル）ピリジン］イリジウム（III）（Tris[2-(p-tolyl)pyridine]iridium(III)）
９，１０−ビス［Ｎ，Ｎ−ジ−（ｐ−トリル）アミノ］アントラセン（9,10-Bis[N,N-di-(p-tolyl)amino]anthracene）
９，１０−ビス［フェニル（ｍ−トリル）アミノ］アントラセン（9,10-Bis[phenyl(m-tolyl)amino]anthracene）
ビス［２−（２−ヒドロキシフェニル）ベンゾチアゾレート］亜鉛（II）（Bis[2-(-2hydroxyphenyl)benzothiazolato]zinc(II)）
Ｎ10，Ｎ10，Ｎ10'，Ｎ10'−テトラトリル−９，９’−ビアントラセン−１０，１０’−ジアミン（N10,N10,N10',N10'-tetratolyl-9,9'-bianthracene-10,10'-diamine）
Ｎ10，Ｎ10，Ｎ10'，Ｎ10'−テトラフェニル−９，９’−ビアントラセン−１０，１０’−ジアミン（N10,N10,N10',N10'-tetraphenyl-9,9'-bianthracene-10,10'-diamine）
などが挙げられる。
【００２６】
青色発光材料としては、従来公知のものから適宜選択して用いることができ、例えば、ジフェニルアントラセン系化合物、ペリレン系化合物、カルバゾール系化合物、スチリル系化合物、フルオレン系化合物、イリジウム錯体等が挙げられ、これらは単独で用いても２種以上組み合わせて用いてもよい。
【００２７】
青色発光材料の具体例としては、
４，４’−ビス（９−エチル−３−カルバゾビニレン）−１，１’−ビフェニル（4,4'-Bis(9-ethyl-3-carbazovinylene)-1,1'-biphenyl）
ペリレン（Perylene）
２，５，８，１１−テトラ−ｔｅｒｔ−ブチルペリレン（2,5,8,11-Tetra-tert-butylperylene）
１，４−ビス［２−（３−Ｎ−エチルカルバゾリル）ビニル］ベンゼン（1,4-Bis[2-(3-N-ethylcarbazoryl)vinyl]benzene）
４，４’−ビス［４−（ジ−ｐ−トリルアミノ）スチリル］ビフェニル（4,4' -Bis[4-(di-p-tolylamino)styryl]biphenyl）
４−（ジ−ｐ−トリルアミノ）−４’−［（ジ−ｐ−トリルアミノ）スチリル］スチルベン（4-(Di-p-tolylamino)-4'-[(di-p-tolylamino)styryl]stilbene）
ビス（３，５−ジフルオロ−２−（２−ピリジル）フェニル−（２−カルボキシピリジル）イリジウム（III）（Bis(3,5-difluoro-2-(2-pyridyl)phenyl-(2-carboxypyridyl)iridium(III))
４，４’−ビス［４−（ジフェニルアミノ）スチリル］ビフェニル（4,4'-Bis[4-(diphenylamino)styryl]biphenyl）
ビス（２，４−ジフルオロフェニルピリジネート）テトラキス（１−ピラゾリル）ボレートイリジウム（III）（Bis(2,4-difluorophenylpyridinato)tetrakis(1-pyrazolyl)borate iridium(III)）
Ｎ，Ｎ’−ビス（ナフタレン−２−イル）−Ｎ，Ｎ’−ビス（フェニル）−トリス−（９，９−ジメチルフルオレニレン）（N, N'-Bis(naphthalen-2-yl)-N,N'-bis(phenyl)-tris-(9,9-dimethylfluorenylene)）
２，７−ビス｛２−［フェニル（ｍ−トリル）アミノ］−９，９−ジメチル−フルオレン−７−イル｝−９，９−ジメチル−フルオレン（2,7-Bis{2-[phenyl(m-tolyl)amino]-9,9-dimethyl-fluorene-7-yl}-9,9-dimethyl-fluorene）
Ｎ−（４−（（Ｅ）−２−（６−（（Ｅ）−４−（ジフェニルアミノ）スチリル）ナフタレン−２−イル）ビニル）フェニル）−Ｎ−フェニルベンゼンアミン（N-(4-((E)-2-(6-((E)-4-(diphenylamino)styryl)naphthalen-2-yl)vinyl)phenyl)-N-phenylbenzenamine）
ｆａｃ−イリジウム(III)トリス（１−フェニル−３−メチルベンズイミダゾリン−２−イリデン−Ｃ，Ｃ２’）（fac-Iridium(III) Tris(1-phenyl-3-methylbenzimidazolin-2-ylidene-C,C2')）
ｍｅｒ−イリジウム(III)トリス（１−フェニル−３−メチルベンズイミダゾリン−２−イリデン−Ｃ，Ｃ２’）（mer-Iridium(III) Tris(1-phenyl-3-methylbenzimidazolin-2-ylidene-C,C2')）
１，４−ジ−［４−（Ｎ，Ｎ−ジ−フェニル）アミノ］スチリル−ベンゼン（1,4-di-[4-(N,N-di-phenyl)amino]styryl-benzene）
１，４−ビス（４−（９Ｈ−カルバゾール−９−イル）スチリル）ベンゼン（1,4-bis(4-(9H-carbazol-9-yl)styryl)benzene）
（Ｅ）−６−（４−（ジフェニルアミノ）スチリル）−Ｎ，Ｎ−ジフェニルナフタレン−２−アミン（(E)-6-(4-(diphenylamino)styryl)-N,N-diphenylnaphthalen-2-amine）
ビス（２，４−ジフルオロフェニルピリジネート）（５−（ピリジン−２−イル）−１Ｈ−テトラゾレート）イリジウム（III）（Bis(2,4-difluorophenylpyridinato)(5-(pyridin-2-yl)-1H-tetrazolate) iridium(III)）
などが挙げられる。
【００２８】
また、単独で白色発光する発光材料としても、従来公知のものから適宜選択して用いることができ、例えば、文献（Ａｄｖ．Ｍａｔｅｒ．，１６，１３５８（２００４））に挙げられる、下記の化学構造式を有する発光材料等が挙げられる。
なお、白色発光材料は、単独で用いても２種以上組み合わせて用いてもよい。
【００２９】
【化５】
2012099240.tif 000007
【００３０】
また、発光材料は低分子材料に限定されるものではなく、高分子の発光材料を用いてもよく、例えば、ポリビニルカルバゾール誘導体、ポリフルオレン誘導体、ポリフェニレンビニレン誘導体、ポリチオフェン誘導体等を用いることもできる。
【００３１】
本発明において、液体のキャリア輸送能および発光能を有する材料またはキャリア輸送材料としては、式（１）で示される化合物を好適に用いることができる。
【化６】
2012099240.tif 000008
【００３２】
ここで、Ｘは、電荷輸送部であって、カルバゾール誘導体、チアントレン誘導体、フェノチアジン誘導体、アゼピン誘導体、トリアゾール誘導体、イミダゾール誘導体、オキサジアゾール誘導体、アリールシクロアルカン誘導体、トリアリールアミン誘導体、フェニレンジアミン誘導体、スチルベン誘導体、オキサゾール誘導体、トリフェニルメタン誘導体、ピラゾリン誘導体、フルオレノン誘導体、ポリアニリン誘導体、シラン誘導体、ピロール誘導体、フルオレン誘導体、ポルフィリン誘導体、キナクリドン誘導体、トリフェニルホスフィンオキシド誘導体、アントラセン誘導体，テトラセン誘導体，ピレン誘導体，ルブレン誘導体，デカシクレン誘導体，ペリレン誘導体等の炭素縮合環系色素、金属または無金属のフタロシアニン、金属または無金属のナフタロシアニン、ベンジジンを表す。
これらの中でも、優れた正孔輸送性能を有するという点から、カルバゾール誘導体、ピレン誘導体が好ましい。
【００３３】
一方、Ｙは、上記電荷輸送部Ｘに連結する少なくとも１つの置換基であって、エーテル結合、チオエーテル結合、エステル結合、炭酸エステル結合またはアミド結合を含んでいてもよい炭素数１〜３０のアルキル基を表す。なお、これらエーテル結合、チオエーテル結合、エステル結合、炭酸エステル結合、アミド結合は、ＸとＹとの連結部に存在していてもよい。
この場合、アルキル基は、直鎖、分岐、環状のいずれでもよいが、直鎖状のアルキル基を用いた場合、アルキル鎖同士のパッキング等の分子間相互作用により、結晶性の向上や粘度の増加が考えられるため、分岐状のアルキル基がより好ましい。
このような炭素数１〜３０のアルキル基の具体例としては、メチル、エチル、ｎ−プロピル、ｉ−プロピル、ｃ−プロピル、ｎ−ブチル、ｉ−ブチル、ｓ−ブチル、ｔ−ブチル、ｃ−ブチル、ｎ−ペンチル、１−メチル−ｎ−ブチル、２−メチル−ｎ−ブチル、３−メチル−ｎ−ブチル、１，１−ジメチル−ｎ−プロピル、ｃ−ペンチル、２−メチル−ｃ−ブチル、ｎ−ヘキシル、１−メチル−ｎ−ペンチル、２−メチル−ｎ−ペンチル、１，１−ジメチル−ｎ−ブチル、１−エチル−ｎ−ブチル、１，１，２−トリメチル−ｎ−プロピル、ｃ−ヘキシル、１−メチル−ｃ−ペンチル、１−エチル−ｃ−ブチル、１，２−ジメチル−ｃ−ブチル、ｎ−ヘプチル、ｎ−オクチル、２−エチルヘキシル、ｎ−ノニル、ｎ−デシル、ｎ−ウンデシル、ｎ−ドデシル、ｎ−トリデシル、ｎ−テトラデシル、ｎ−ペンタデシル、ｎ−ヘキサデシル、ｎ−ヘプタデシル、ｎ−オクタデシル、ｎ−ノナデシル、ｎ−エイコシル基等が挙げられる。
【００３４】
エーテル結合、チオエーテル結合、エステル結合、炭酸エステル結合またはアミド結合を含んでいる炭素数１〜３０のアルキル基とは、上述したようなアルキル基の任意の位置にこれらの結合を有するものが挙げられ、具体的に下記のような置換基が挙げられる。
【００３５】
エーテル結合を含んでいる上記アルキル基の具体例としては、ＣＨ2ＯＣＨ3、ＣＨ2ＯＣＨ2ＣＨ3、ＣＨ2Ｏ（ＣＨ2）2ＣＨ3、ＣＨ2ＯＣＨ（ＣＨ3）2、ＣＨ2Ｏ（ＣＨ2）3ＣＨ3、ＣＨ2ＯＣＨ2ＣＨ（ＣＨ3）2、ＣＨ2ＯＣ（ＣＨ3）3、ＣＨ2Ｏ（ＣＨ2）4ＣＨ3、ＣＨ2ＯＣＨ（ＣＨ3）（ＣＨ2）2ＣＨ3、ＣＨ2Ｏ（ＣＨ2）2ＣＨ（ＣＨ3）ＣＨ3、ＣＨ2ＯＣＨ（ＣＨ3）（ＣＨ2）3ＣＨ3、ＣＨ2Ｏ（ＣＨ2）5ＣＨ3、ＣＨ2ＯＣＨ2ＣＨ（ＣＨ3）（ＣＨ2）2ＣＨ3、ＣＨ2Ｏ（ＣＨ2）2ＣＨ（ＣＨ3）ＣＨ2ＣＨ3、ＣＨ2Ｏ（ＣＨ2）3ＣＨ（ＣＨ3）ＣＨ3、ＣＨ2ＯＣ（ＣＨ3）2（ＣＨ2）2ＣＨ3、ＣＨ2ＯＣＨ（ＣＨ2ＣＨ3）（ＣＨ2）2ＣＨ3、ＣＨ2ＯＣ（ＣＨ3）2ＣＨ（ＣＨ3）ＣＨ3、ＣＨ2Ｏ（ＣＨ2）6ＣＨ3、ＣＨ2Ｏ（ＣＨ2）7ＣＨ3、ＣＨ2ＯＣＨ2ＣＨ（ＣＨ2ＣＨ3）（ＣＨ2）3ＣＨ3、ＣＨ2Ｏ（ＣＨ2）8ＣＨ3、ＣＨ2Ｏ（ＣＨ2）9ＣＨ3、ＣＨ2Ｏ（ＣＨ2）10ＣＨ3、ＣＨ2Ｏ（ＣＨ2）11ＣＨ3、ＣＨ2Ｏ（ＣＨ2）12ＣＨ3、ＣＨ2Ｏ（ＣＨ2）13ＣＨ3、ＣＨ2Ｏ（ＣＨ2）14ＣＨ3、ＣＨ2Ｏ（ＣＨ2）15ＣＨ3、ＣＨ2Ｏ（ＣＨ2）16ＣＨ3、ＣＨ2Ｏ（ＣＨ2）17ＣＨ3、ＣＨ2Ｏ（ＣＨ2）18ＣＨ3、ＣＨ2Ｏ（ＣＨ2）19ＣＨ3、ＣＨ2ＣＨ2ＯＣＨ3、ＣＨ2ＣＨ2ＯＣＨ2ＣＨ3、ＣＨ2ＣＨ2Ｏ（ＣＨ2）2ＣＨ3、ＣＨ2ＣＨ2ＯＣＨ（ＣＨ3）2、ＣＨ2ＣＨ2Ｏ（ＣＨ2）3ＣＨ3、ＣＨ2ＣＨ2ＯＣＨ2ＣＨ（ＣＨ3）2、ＣＨ2ＣＨ2ＯＣ（ＣＨ3）3、ＣＨ2ＣＨ2Ｏ（ＣＨ2）4ＣＨ3、ＣＨ2ＣＨ2ＯＣＨ（ＣＨ3）（ＣＨ2）2ＣＨ3、ＣＨ2ＣＨ2Ｏ（ＣＨ2）2ＣＨ（ＣＨ3）ＣＨ3、ＣＨ2ＣＨ2ＯＣＨ（ＣＨ3）（ＣＨ2）3ＣＨ3、ＣＨ2ＣＨ2Ｏ（ＣＨ2）5ＣＨ3、ＣＨ2ＣＨ2ＯＣＨ2ＣＨ（ＣＨ3）（ＣＨ2）2ＣＨ3、ＣＨ2ＣＨ2Ｏ（ＣＨ2）2ＣＨ（ＣＨ3）ＣＨ2ＣＨ3、ＣＨ2ＣＨ2Ｏ（ＣＨ2）3ＣＨ（ＣＨ3）ＣＨ3、ＣＨ2ＣＨ2ＯＣ（ＣＨ3）2（ＣＨ2）2ＣＨ3、ＣＨ2ＣＨ2ＯＣＨ（ＣＨ2ＣＨ3）（ＣＨ2）2ＣＨ3、ＣＨ2ＣＨ2ＯＣ（ＣＨ3）2ＣＨ（ＣＨ3）ＣＨ3、ＣＨ2ＣＨ2Ｏ（ＣＨ2）6ＣＨ3、ＣＨ2ＣＨ2Ｏ（ＣＨ2）7ＣＨ3、ＣＨ2ＣＨ2ＯＣＨ2ＣＨ（ＣＨ2ＣＨ3）（ＣＨ2）3ＣＨ3、ＣＨ2ＣＨ2Ｏ（ＣＨ2）8ＣＨ3、ＣＨ2ＣＨ2Ｏ（ＣＨ2）9ＣＨ3、ＣＨ2ＣＨ2Ｏ（ＣＨ2）10ＣＨ3、ＣＨ2ＣＨ2Ｏ（ＣＨ2）11ＣＨ3、ＣＨ2ＣＨ2Ｏ（ＣＨ2）12ＣＨ3、ＣＨ2ＣＨ2Ｏ（ＣＨ2）13ＣＨ3、ＣＨ2ＣＨ2Ｏ（ＣＨ2）14ＣＨ3、ＣＨ2ＣＨ2Ｏ（ＣＨ2）15ＣＨ3、
ＣＨ2ＣＨ2Ｏ（ＣＨ2）16ＣＨ3、ＣＨ2ＣＨ2Ｏ（ＣＨ2）17ＣＨ3、ＣＨ2ＣＨ2Ｏ（ＣＨ2）18ＣＨ3、ＣＨ2ＣＨ2Ｏ（ＣＨ2）19ＣＨ3、ＣＨ2ＣＨ2ＣＨ2ＯＣＨ3、ＣＨ2ＣＨ2ＣＨ2ＯＣＨ2ＣＨ3、ＣＨ2ＣＨ2ＣＨ2Ｏ（ＣＨ2）2ＣＨ3、ＣＨ2ＣＨ2ＣＨ2ＯＣＨ（ＣＨ3）2、ＣＨ2ＣＨ2ＣＨ2Ｏ（ＣＨ2）3ＣＨ3、ＣＨ2ＣＨ2ＣＨ2ＯＣＨ2ＣＨ（ＣＨ3）2、ＣＨ2ＣＨ2ＣＨ2ＯＣ（ＣＨ3）3、ＣＨ2ＣＨ2ＣＨ2Ｏ（ＣＨ2）4ＣＨ3、ＣＨ2ＣＨ2ＣＨ2ＯＣＨ（ＣＨ3）（ＣＨ2）2ＣＨ3、ＣＨ2ＣＨ2ＣＨ2Ｏ（ＣＨ2）2ＣＨ（ＣＨ3）ＣＨ3、ＣＨ2ＣＨ2ＣＨ2ＯＣＨ（ＣＨ3）（ＣＨ2）3ＣＨ3、
ＣＨ2ＣＨ2ＣＨ2Ｏ（ＣＨ2）5ＣＨ3、ＣＨ2ＣＨ2ＣＨ2ＯＣＨ2ＣＨ（ＣＨ3）（ＣＨ2）2ＣＨ3、ＣＨ2ＣＨ2ＣＨ2Ｏ（ＣＨ2）2ＣＨ（ＣＨ3）ＣＨ2ＣＨ3、ＣＨ2ＣＨ2ＣＨ2Ｏ（ＣＨ2）3ＣＨ（ＣＨ3）ＣＨ3、ＣＨ2ＣＨ2ＣＨ2ＯＣ（ＣＨ3）2（ＣＨ2）2ＣＨ3、ＣＨ2ＣＨ2ＣＨ2ＯＣＨ（ＣＨ2ＣＨ3）（ＣＨ2）2ＣＨ3、ＣＨ2ＣＨ2ＣＨ2ＯＣ（ＣＨ3）2ＣＨ（ＣＨ3）ＣＨ3、ＣＨ2ＣＨ2ＣＨ2Ｏ（ＣＨ2）6ＣＨ3、ＣＨ2ＣＨ2ＣＨ2Ｏ（ＣＨ2）7ＣＨ3、ＣＨ2ＣＨ2ＣＨ2ＯＣＨ2ＣＨ（ＣＨ2ＣＨ3）（ＣＨ2）3ＣＨ3、ＣＨ2ＣＨ2ＣＨ2Ｏ（ＣＨ2）8ＣＨ3、ＣＨ2ＣＨ2ＣＨ2Ｏ（ＣＨ2）9ＣＨ3、ＣＨ2ＣＨ2ＣＨ2Ｏ（ＣＨ2）10ＣＨ3、ＣＨ2ＣＨ2ＣＨ2Ｏ（ＣＨ2）11ＣＨ3
、ＣＨ2ＣＨ2ＣＨ2Ｏ（ＣＨ2）12ＣＨ3、ＣＨ2ＣＨ2ＣＨ2Ｏ（ＣＨ2）13ＣＨ3、ＣＨ2ＣＨ2ＣＨ2Ｏ（ＣＨ2）14ＣＨ3、ＣＨ2ＣＨ2ＣＨ2Ｏ（ＣＨ2）15ＣＨ3、ＣＨ2ＣＨ2ＣＨ2Ｏ（ＣＨ2）16ＣＨ3、ＣＨ2ＣＨ2ＣＨ2Ｏ（ＣＨ2）17ＣＨ3、ＣＨ2ＣＨ2ＣＨ2Ｏ（ＣＨ2）18ＣＨ3、ＣＨ2ＣＨ2ＣＨ2Ｏ（ＣＨ2）19ＣＨ3、ＣＨ2ＣＨ2ＯＣＨ2ＣＨ2ＯＣＨ3、ＣＨ2ＣＨ2ＯＣＨ2ＣＨ2ＯＣＨ2ＣＨ2ＯＣＨ3、ＣＨ2ＣＨ2ＯＣＨ2ＣＨ2ＯＣＨ2ＣＨ2ＯＣＨ2ＣＨ2ＯＣＨ3、ＣＨ2ＣＨ2ＯＣＨ2ＣＨ2ＯＣＨ2ＣＨ2ＯＣＨ2ＣＨ2ＯＣＨ2ＣＨ2ＯＣＨ3、ＣＨ2ＣＨ2ＯＣＨ2ＣＨ2ＯＣＨ2ＣＨ2ＯＣＨ2ＣＨ2ＯＣＨ2ＣＨ2ＯＣＨ2ＣＨ2ＯＣＨ3、ＣＨ2ＣＨ2ＯＣＨ2ＣＨ2ＯＣＨ2ＣＨ2ＯＣＨ2ＣＨ2ＯＣＨ2ＣＨ2ＯＣＨ2ＣＨ2ＯＣＨ2ＣＨ2ＯＣＨ3、ＣＨ2ＣＨ2ＯＣＨ2ＣＨ2ＯＣＨ2ＣＨ2ＯＣＨ2ＣＨ2ＯＣＨ2ＣＨ2ＯＣＨ2ＣＨ2ＯＣＨ2ＣＨ2ＯＣＨ2ＣＨ2ＯＣＨ3、ＣＨ2ＣＨ2ＣＨ2ＯＣＨ2ＣＨ2ＣＨ2ＯＣＨ3、ＣＨ2ＣＨ2ＣＨ2ＯＣＨ2ＣＨ2ＣＨ2ＯＣＨ2ＣＨ2ＣＨ2ＯＣＨ3、ＣＨ2ＣＨ2ＣＨ2ＯＣＨ2ＣＨ2ＣＨ2ＯＣＨ2ＣＨ2ＣＨ2ＯＣＨ2ＣＨ2ＣＨ2ＯＣＨ3、ＣＨ2ＣＨ2ＣＨ2ＯＣＨ2ＣＨ2ＣＨ2ＯＣＨ2ＣＨ2ＣＨ2ＯＣＨ2ＣＨ2ＣＨ2ＯＣＨ2ＣＨ2ＣＨ2ＯＣＨ3、ＣＨ2ＣＨ2ＣＨ2ＯＣＨ2ＣＨ2ＣＨ2ＯＣＨ2ＣＨ2ＣＨ2ＯＣＨ2ＣＨ2ＣＨ2ＯＣＨ2ＣＨ2ＣＨ2ＯＣＨ2ＣＨ2ＣＨ2ＯＣＨ3、ＣＨ2ＣＨ2ＣＨ2ＯＣＨ2ＣＨ2ＣＨ2ＯＣＨ2ＣＨ2ＣＨ2ＯＣＨ2ＣＨ2ＣＨ2ＯＣＨ2ＣＨ2ＣＨ2ＯＣＨ2ＣＨ2ＣＨ2ＯＣＨ2ＣＨ2ＣＨ2ＯＣＨ3、ＣＨ2ＣＨ2ＣＨ2ＯＣＨ2ＣＨ2ＣＨ2ＯＣＨ2ＣＨ2ＣＨ2ＯＣＨ2ＣＨ2ＣＨ2ＯＣＨ2ＣＨ2ＣＨ2ＯＣＨ2ＣＨ2ＣＨ2ＯＣＨ2ＣＨ2ＣＨ2ＯＣＨ2ＣＨ2ＣＨ2ＯＣＨ3、ＣＨ2ＣＨ2ＣＨ2ＣＨ2ＯＣＨ2ＣＨ2ＣＨ2ＣＨ2ＯＣＨ3、ＣＨ2ＣＨ2ＣＨ2ＣＨ2ＯＣＨ2ＣＨ2ＣＨ2ＣＨ2ＯＣＨ2ＣＨ2ＣＨ2ＣＨ2ＯＣＨ3、ＣＨ2ＣＨ2ＣＨ2ＣＨ2ＯＣＨ2ＣＨ2ＣＨ2ＣＨ2ＯＣＨ2ＣＨ2ＣＨ2ＣＨ2ＯＣＨ2ＣＨ2ＣＨ2ＣＨ2ＯＣＨ3、ＣＨ2ＣＨ2ＣＨ2ＣＨ2ＯＣＨ2ＣＨ2ＣＨ2ＣＨ2ＯＣＨ2ＣＨ2ＣＨ2ＣＨ2ＯＣＨ2ＣＨ2ＣＨ2ＣＨ2ＯＣＨ2ＣＨ2ＣＨ2ＣＨ2ＯＣＨ3、ＣＨ2ＣＨ2ＣＨ2ＣＨ2ＯＣＨ2ＣＨ2ＣＨ2ＣＨ2ＯＣＨ2ＣＨ2ＣＨ2ＣＨ2ＯＣＨ2ＣＨ2ＣＨ2ＣＨ2ＯＣＨ2ＣＨ2ＣＨ2ＣＨ2ＯＣＨ2ＣＨ2ＣＨ2ＣＨ2ＯＣＨ3、ＣＨ2ＣＨ2ＣＨ2ＣＨ2ＯＣＨ2ＣＨ2ＣＨ2ＣＨ2ＯＣＨ2ＣＨ2ＣＨ2ＣＨ2ＯＣＨ2ＣＨ2ＣＨ2ＣＨ2ＯＣＨ2ＣＨ2ＣＨ2ＣＨ2ＯＣＨ2ＣＨ2ＣＨ2ＣＨ2ＯＣＨ2ＣＨ2ＣＨ2ＣＨ2ＯＣＨ3、ＣＨ2ＣＨ2ＯＣＨ2ＣＨ2ＯＣＨ2ＣＨ3、ＣＨ2ＣＨ2ＯＣＨ2ＣＨ2ＯＣＨ2ＣＨ2ＯＣＨ2ＣＨ3、ＣＨ2ＣＨ2ＯＣＨ2ＣＨ2ＯＣＨ2ＣＨ2ＯＣＨ2ＣＨ2ＯＣＨ2ＣＨ3、ＣＨ2ＣＨ2ＯＣＨ2ＣＨ2ＯＣＨ2ＣＨ2ＯＣＨ2ＣＨ2ＯＣＨ2ＣＨ2ＯＣＨ2ＣＨ3、ＣＨ2ＣＨ2ＯＣＨ2ＣＨ2ＯＣＨ2ＣＨ2ＯＣＨ2ＣＨ2ＯＣＨ2ＣＨ2ＯＣＨ2ＣＨ2ＯＣＨ2ＣＨ3、ＣＨ2ＣＨ2ＯＣＨ2ＣＨ2ＯＣＨ2ＣＨ2ＯＣＨ2ＣＨ2ＯＣＨ2ＣＨ2ＯＣＨ2ＣＨ2ＯＣＨ2ＣＨ2ＯＣＨ2ＣＨ3、ＣＨ2ＣＨ2ＯＣＨ2ＣＨ2ＯＣＨ2ＣＨ2ＯＣＨ2ＣＨ2ＯＣＨ2ＣＨ2ＯＣＨ2ＣＨ2ＯＣＨ2ＣＨ2ＯＣＨ2ＣＨ2ＯＣＨ2ＣＨ3基等や、下記式で示される基などが挙げられる。
【００３６】
【化７】
2012099240.tif 000009
【００３７】
【化８】
2012099240.tif 000010
【００３８】
チオエーテル結合を含んでいる上記アルキル基の具体例としては、上記エーテル結合を含んでいるアルキル基の酸素原子（Ｏ）を、硫黄原子（Ｓ）に代えた基等が挙げられる。
エステル結合を含んでいる上記アルキル基の具体例としては、上記エーテル結合を含んでいるアルキル基の酸素原子（Ｏ）を、Ｃ（Ｏ）ＯまたはＯＣ（Ｏ）に代えた基等が挙げられる。
炭酸エステル結合を含んでいる上記アルキル基の具体例としては、上記エーテル結合を含んでいるアルキル基の酸素原子（Ｏ）を、ＯＣ（Ｏ）Ｏに代えた基等が挙げられる。
アミド結合を含んでいる炭素数１〜３０のアルキル基としては、上記エーテル結合を含んでいるアルキル基の酸素原子（Ｏ）を、Ｃ（Ｏ）ＮＨまたはＮＨＣ（Ｏ）に代えた基等が挙げられる。
【００３９】
これらの中でも、液体になり易いという点から、炭素数６〜３０の置換基が好ましく、具体的には、ｃ−ヘキシル、１−メチル−ｃ−ペンチル、１−エチル−ｃ−ブチル、１，２−ジメチル−ｃ−ブチル、ｎ−ヘプチル、ｎ−オクチル、２−エチルヘキシル、ｎ−ノニル、ｎ−デシル、ｎ−ウンデシル、ｎ−ドデシル、ｎ−トリデシル、ｎ−テトラデシル、ｎ−ペンタデシル、ｎ−ヘキサデシル、ｎ−ヘプタデシル、ｎ−オクタデシル、ｎ−ノナデシル、ｎ−エイコシル、ＣＨ2Ｏ（ＣＨ2）5ＣＨ3、ＣＨ2ＯＣＨ（ＣＨ3）（ＣＨ2）3ＣＨ3、ＣＨ2ＯＣＨ2ＣＨ（ＣＨ3）（ＣＨ2）2ＣＨ3、ＣＨ2Ｏ（ＣＨ2）2ＣＨ（ＣＨ3）ＣＨ2ＣＨ3、ＣＨ2Ｏ（ＣＨ2）3ＣＨ（ＣＨ3）ＣＨ3、ＣＨ2ＯＣ（ＣＨ3）2（ＣＨ2）2ＣＨ3、ＣＨ2ＯＣＨ（ＣＨ2ＣＨ3）（ＣＨ2）2ＣＨ3、ＣＨ2ＯＣ（ＣＨ3）2ＣＨ（ＣＨ3）ＣＨ3、ＣＨ2Ｏ（ＣＨ2）6ＣＨ3、ＣＨ2Ｏ（ＣＨ2）7ＣＨ3、ＣＨ2ＯＣＨ2ＣＨ（ＣＨ2ＣＨ3）（ＣＨ2）3ＣＨ3、ＣＨ2Ｏ（ＣＨ2）8ＣＨ3、ＣＨ2Ｏ（ＣＨ2）9ＣＨ3、ＣＨ2Ｏ（ＣＨ2）10ＣＨ3、ＣＨ2Ｏ（ＣＨ2）11ＣＨ3、ＣＨ2Ｏ（ＣＨ2）12ＣＨ3、ＣＨ2Ｏ（ＣＨ2）13ＣＨ3、ＣＨ2Ｏ（ＣＨ2）14ＣＨ3、ＣＨ2Ｏ（ＣＨ2）15ＣＨ3、ＣＨ2Ｏ（ＣＨ2）16ＣＨ3、ＣＨ2Ｏ（ＣＨ2）17ＣＨ3、ＣＨ2Ｏ（ＣＨ2）18ＣＨ3、ＣＨ2Ｏ（ＣＨ2）19ＣＨ3、ＣＨ2ＣＨ2Ｏ（ＣＨ2）5ＣＨ3、ＣＨ2ＣＨ2ＯＣＨ（ＣＨ3）（ＣＨ2）3ＣＨ3、ＣＨ2ＣＨ2ＯＣＨ2ＣＨ（ＣＨ3）（ＣＨ2）2ＣＨ3、ＣＨ2ＣＨ2Ｏ（ＣＨ2）2ＣＨ（ＣＨ3）ＣＨ2ＣＨ3、ＣＨ2ＣＨ2Ｏ（ＣＨ2）3ＣＨ（ＣＨ3）ＣＨ3、ＣＨ2ＣＨ2ＯＣ（ＣＨ3）2（ＣＨ2）2ＣＨ3、ＣＨ2ＣＨ2ＯＣＨ（ＣＨ2ＣＨ3）（ＣＨ2）2ＣＨ3、ＣＨ2ＣＨ2ＯＣ（ＣＨ3）2ＣＨ（ＣＨ3）ＣＨ3、ＣＨ2ＣＨ2Ｏ（ＣＨ2）6ＣＨ3、ＣＨ2ＣＨ2Ｏ（ＣＨ2）7ＣＨ3、ＣＨ2ＣＨ2ＯＣＨ2ＣＨ（ＣＨ2ＣＨ3）（ＣＨ2）3ＣＨ3、ＣＨ2ＣＨ2Ｏ（ＣＨ2）8ＣＨ3、ＣＨ2ＣＨ2Ｏ（ＣＨ2）9ＣＨ3、ＣＨ2ＣＨ2Ｏ（ＣＨ2）10ＣＨ3、ＣＨ2ＣＨ2Ｏ（ＣＨ2）11ＣＨ3、ＣＨ2ＣＨ2Ｏ（ＣＨ2）12ＣＨ3、ＣＨ2ＣＨ2Ｏ（ＣＨ2）13ＣＨ3、ＣＨ2ＣＨ2Ｏ（ＣＨ2）14ＣＨ3、ＣＨ2ＣＨ2Ｏ（ＣＨ2）15ＣＨ3、ＣＨ2ＣＨ2Ｏ（ＣＨ2）16ＣＨ3、ＣＨ2ＣＨ2Ｏ（ＣＨ2）17ＣＨ3、ＣＨ2ＣＨ2Ｏ（ＣＨ2）18ＣＨ3、ＣＨ2ＣＨ2Ｏ（ＣＨ2）19ＣＨ3、ＣＨ2ＣＨ2ＣＨ2Ｏ（ＣＨ2）5ＣＨ3、ＣＨ2ＣＨ2ＣＨ2ＯＣＨ（ＣＨ3）（ＣＨ2）3ＣＨ3、ＣＨ2ＣＨ2ＣＨ2ＯＣＨ2ＣＨ（ＣＨ3）（ＣＨ2）2ＣＨ3、ＣＨ2ＣＨ2ＣＨ2Ｏ（ＣＨ2）2ＣＨ（ＣＨ3）ＣＨ2ＣＨ3、ＣＨ2ＣＨ2ＣＨ2Ｏ（ＣＨ2）3ＣＨ（ＣＨ3）ＣＨ3、ＣＨ2ＣＨ2ＣＨ2ＯＣ（ＣＨ3）2（ＣＨ2）2ＣＨ3、ＣＨ2ＣＨ2ＣＨ2ＯＣＨ（ＣＨ2ＣＨ3）（ＣＨ2）2ＣＨ3、ＣＨ2ＣＨ2ＣＨ2ＯＣ（ＣＨ3）2ＣＨ（ＣＨ3）ＣＨ3、ＣＨ2ＣＨ2ＣＨ2Ｏ（ＣＨ2）6ＣＨ3、ＣＨ2ＣＨ2ＣＨ2Ｏ（ＣＨ2）7ＣＨ3、ＣＨ2ＣＨ2ＣＨ2ＯＣＨ2ＣＨ（ＣＨ2ＣＨ3）（ＣＨ2）3ＣＨ3、ＣＨ2ＣＨ2ＣＨ2Ｏ（ＣＨ2）8ＣＨ3、ＣＨ2ＣＨ2ＣＨ2Ｏ（ＣＨ2）9ＣＨ3、ＣＨ2ＣＨ2ＣＨ2Ｏ（ＣＨ2）10ＣＨ3、ＣＨ2ＣＨ2ＣＨ2Ｏ（ＣＨ2）11ＣＨ3、ＣＨ2ＣＨ2ＣＨ2Ｏ（ＣＨ2）12ＣＨ3、ＣＨ2ＣＨ2ＣＨ2Ｏ（ＣＨ2）13ＣＨ3、ＣＨ2ＣＨ2ＣＨ2Ｏ（ＣＨ2）14ＣＨ3、ＣＨ2ＣＨ2ＣＨ2Ｏ（ＣＨ2）15ＣＨ3、
ＣＨ2ＣＨ2ＣＨ2Ｏ（ＣＨ2）16ＣＨ3、ＣＨ2ＣＨ2ＣＨ2Ｏ（ＣＨ2）17ＣＨ3、ＣＨ2ＣＨ2ＣＨ2Ｏ（ＣＨ2）18ＣＨ3、ＣＨ2ＣＨ2ＣＨ2Ｏ（ＣＨ2）19ＣＨ3、ＣＨ2ＣＨ2ＯＣＨ2ＣＨ2ＯＣＨ3、ＣＨ2ＣＨ2ＯＣＨ2ＣＨ2ＯＣＨ2ＣＨ2ＯＣＨ3、ＣＨ2ＣＨ2ＯＣＨ2ＣＨ2ＯＣＨ2ＣＨ2ＯＣＨ2ＣＨ2ＯＣＨ3、ＣＨ2ＣＨ2ＯＣＨ2ＣＨ2ＯＣＨ2ＣＨ2ＯＣＨ2ＣＨ2ＯＣＨ2ＣＨ2ＯＣＨ3、ＣＨ2ＣＨ2ＯＣＨ2ＣＨ2ＯＣＨ2ＣＨ2ＯＣＨ2ＣＨ2ＯＣＨ2ＣＨ2ＯＣＨ2ＣＨ2ＯＣＨ3、ＣＨ2ＣＨ2ＯＣＨ2ＣＨ2ＯＣＨ2ＣＨ2ＯＣＨ2ＣＨ2ＯＣＨ2ＣＨ2ＯＣＨ2ＣＨ2ＯＣＨ2ＣＨ2ＯＣＨ3、ＣＨ2ＣＨ2ＯＣＨ2ＣＨ2ＯＣＨ2ＣＨ2ＯＣＨ2ＣＨ2ＯＣＨ2ＣＨ2ＯＣＨ2ＣＨ2ＯＣＨ2ＣＨ2ＯＣＨ2ＣＨ2ＯＣＨ3、ＣＨ2ＣＨ2ＣＨ2ＯＣＨ2ＣＨ2ＣＨ2ＯＣＨ3、ＣＨ2ＣＨ2ＣＨ2ＯＣＨ2ＣＨ2ＣＨ2ＯＣＨ2ＣＨ2ＣＨ2ＯＣＨ3、ＣＨ2ＣＨ2ＣＨ2ＯＣＨ2ＣＨ2ＣＨ2ＯＣＨ2ＣＨ2ＣＨ2ＯＣＨ2ＣＨ2ＣＨ2ＯＣＨ3、ＣＨ2ＣＨ2ＣＨ2ＯＣＨ2ＣＨ2ＣＨ2ＯＣＨ2ＣＨ2ＣＨ2ＯＣＨ2ＣＨ2ＣＨ2ＯＣＨ2ＣＨ2ＣＨ2ＯＣＨ3、ＣＨ2ＣＨ2ＣＨ2ＯＣＨ2ＣＨ2ＣＨ2ＯＣＨ2ＣＨ2ＣＨ2ＯＣＨ2ＣＨ2ＣＨ2ＯＣＨ2ＣＨ2ＣＨ2ＯＣＨ2ＣＨ2ＣＨ2ＯＣＨ3、ＣＨ2ＣＨ2ＣＨ2ＯＣＨ2ＣＨ2ＣＨ2ＯＣＨ2ＣＨ2ＣＨ2ＯＣＨ2ＣＨ2ＣＨ2ＯＣＨ2ＣＨ2ＣＨ2ＯＣＨ2ＣＨ2ＣＨ2ＯＣＨ2ＣＨ2ＣＨ2ＯＣＨ3、ＣＨ2ＣＨ2ＣＨ2ＯＣＨ2ＣＨ2ＣＨ2ＯＣＨ2ＣＨ2ＣＨ2ＯＣＨ2ＣＨ2ＣＨ2ＯＣＨ2ＣＨ2ＣＨ2ＯＣＨ2ＣＨ2ＣＨ2ＯＣＨ2ＣＨ2ＣＨ2ＯＣＨ2ＣＨ2ＣＨ2ＯＣＨ3、ＣＨ2ＣＨ2ＯＣＨ2ＣＨ2ＯＣＨ2ＣＨ3、ＣＨ2ＣＨ2ＯＣＨ2ＣＨ2ＯＣＨ2ＣＨ2ＯＣＨ2ＣＨ3、ＣＨ2ＣＨ2ＯＣＨ2ＣＨ2ＯＣＨ2ＣＨ2ＯＣＨ2ＣＨ2ＯＣＨ2ＣＨ3、ＣＨ2ＣＨ2ＯＣＨ2ＣＨ2ＯＣＨ2ＣＨ2ＯＣＨ2ＣＨ2ＯＣＨ2ＣＨ2ＯＣＨ2ＣＨ3、ＣＨ2ＣＨ2ＯＣＨ2ＣＨ2ＯＣＨ2ＣＨ2ＯＣＨ2ＣＨ2ＯＣＨ2ＣＨ2ＯＣＨ2ＣＨ2ＯＣＨ2ＣＨ3、ＣＨ2ＣＨ2ＯＣＨ2ＣＨ2ＯＣＨ2ＣＨ2ＯＣＨ2ＣＨ2ＯＣＨ2ＣＨ2ＯＣＨ2ＣＨ2ＯＣＨ2ＣＨ2ＯＣＨ2ＣＨ3、ＣＨ2ＣＨ2ＯＣＨ2ＣＨ2ＯＣＨ2ＣＨ2ＯＣＨ2ＣＨ2ＯＣＨ2ＣＨ2ＯＣＨ2ＣＨ2ＯＣＨ2ＣＨ2ＯＣＨ2ＣＨ2ＯＣＨ2ＣＨ3基等、並びにこれらの基の酸素原子（Ｏ）を、硫黄原子（Ｓ）に代えた基、Ｃ（Ｏ）ＯまたはＯＣ（Ｏ）に代えた基、ＯＣ（Ｏ）Ｏに代えた基、およびＣ（Ｏ）ＮＨまたはＮＨＣ（Ｏ）に代えた基等が好適である。
【００４０】
特に、エーテル結合を有する炭素数１〜３０のアルキル基（オキシアルキレン基）がより好ましく、ＣＨ2ＣＨ2ＯＣＨ2ＣＨ2ＯＣＨ3、ＣＨ2ＣＨ2ＯＣＨ2ＣＨ2ＯＣＨ2ＣＨ2ＯＣＨ3、ＣＨ2ＣＨ2ＯＣＨ2ＣＨ2ＯＣＨ2ＣＨ2ＯＣＨ2ＣＨ2ＯＣＨ3、ＣＨ2ＣＨ2ＯＣＨ2ＣＨ2ＯＣＨ2ＣＨ2ＯＣＨ2ＣＨ2ＯＣＨ2ＣＨ2ＯＣＨ3、ＣＨ2ＣＨ2ＯＣＨ2ＣＨ2ＯＣＨ2ＣＨ2ＯＣＨ2ＣＨ2ＯＣＨ2ＣＨ2ＯＣＨ2ＣＨ2ＯＣＨ3、ＣＨ2ＣＨ2ＯＣＨ2ＣＨ2ＯＣＨ2ＣＨ2ＯＣＨ2ＣＨ2ＯＣＨ2ＣＨ2ＯＣＨ2ＣＨ2ＯＣＨ2ＣＨ2ＯＣＨ3、ＣＨ2ＣＨ2ＯＣＨ2ＣＨ2ＯＣＨ2ＣＨ2ＯＣＨ2ＣＨ2ＯＣＨ2ＣＨ2ＯＣＨ2ＣＨ2ＯＣＨ2ＣＨ2ＯＣＨ2ＣＨ2ＯＣＨ3、ＣＨ2ＣＨ2ＣＨ2ＯＣＨ2ＣＨ2ＣＨ2ＯＣＨ3、ＣＨ2ＣＨ2ＣＨ2ＯＣＨ2ＣＨ2ＣＨ2ＯＣＨ2ＣＨ2ＣＨ2ＯＣＨ3、ＣＨ2ＣＨ2ＣＨ2ＯＣＨ2ＣＨ2ＣＨ2ＯＣＨ2ＣＨ2ＣＨ2ＯＣＨ2ＣＨ2ＣＨ2ＯＣＨ3、ＣＨ2ＣＨ2ＣＨ2ＯＣＨ2ＣＨ2ＣＨ2ＯＣＨ2ＣＨ2ＣＨ2ＯＣＨ2ＣＨ2ＣＨ2ＯＣＨ2ＣＨ2ＣＨ2ＯＣＨ3、ＣＨ2ＣＨ2ＣＨ2ＯＣＨ2ＣＨ2ＣＨ2ＯＣＨ2ＣＨ2ＣＨ2ＯＣＨ2ＣＨ2ＣＨ2ＯＣＨ2ＣＨ2ＣＨ2ＯＣＨ2ＣＨ2ＣＨ2ＯＣＨ3、ＣＨ2ＣＨ2ＣＨ2ＯＣＨ2ＣＨ2ＣＨ2ＯＣＨ2ＣＨ2ＣＨ2ＯＣＨ2ＣＨ2ＣＨ2ＯＣＨ2ＣＨ2ＣＨ2ＯＣＨ2ＣＨ2ＣＨ2ＯＣＨ2ＣＨ2ＣＨ2ＯＣＨ3、ＣＨ2ＣＨ2ＣＨ2ＯＣＨ2ＣＨ2ＣＨ2ＯＣＨ2ＣＨ2ＣＨ2ＯＣＨ2ＣＨ2ＣＨ2ＯＣＨ2ＣＨ2ＣＨ2ＯＣＨ2ＣＨ2ＣＨ2ＯＣＨ2ＣＨ2ＣＨ2ＯＣＨ2ＣＨ2ＣＨ2ＯＣＨ3基等が好適である。
【００４１】
好適なキャリア輸送材料としては、例えば下記のカルバゾール（Ｘ１）、Ｎ，Ｎ−二置換またはＮ，Ｎ，Ｎ−三置換のアリールアミン（Ｘ２）等が挙げられる。
【００４２】
【化９】
2012099240.tif 000011
【００４３】
上記式中、Ｙ1〜Ｙ6は、それぞれ独立して、水素原子、またはエーテル結合、チオエーテル結合、エステル結合、炭酸エステル結合もしくはアミド結合等を含んでもよい炭素数１〜３０のアルキル基を表し（ただし、Ｙ1〜Ｙ3の少なくとも１つ、およびＹ4〜Ｙ6の少なくとも１つは上記アルキル基である）、Ａ1およびＡ2は、単結合、または置換もしくは非置換の芳香族環を表す。
ここで、‘アルキル基’という用語は、メチル、エチル、イソプロピル、ｔ−ブチル、２−エチルヘキシル、シクロヘキシルのような線状、分岐型、環状アルキルを含み、これは上記一般式（１）の融点を降下させる官能基（Ｙ）に相当し、その具体例および好適例は上述のとおりである。
芳香族環としては、ベンゼン環、ナフタレン環等が挙げられる。
【００４４】
本発明では、分子量の増加による粘度の増加を防ぐべく、Ｙ1、Ｙ2、Ｙ4およびＹ5が水素原子、Ｙ3およびＹ6がエーテル結合を有するアルキル基（オキシアルキレン基）のものがより好ましく、さらには、Ａ1，Ａ2がベンゼン環または単結合のものが好ましい。
これらの点から、下記化合物（Ｘ３）が好ましく、化合物（３）がより好ましく、化合物（４）または化合物（５）がより一層好ましく、さらにはエーテル結合を有するアルキル基（オキシアルキレン基）を有する化合物（５）が好適であるが、これらに限定されるものではない。
【００４５】
【化１０】
2012099240.tif 000012
【００４６】
【化１１】
2012099240.tif 000013
（式中、Ｙ3は上記と同じ意味を表す。）
【００４７】
【化１２】
2012099240.tif 000014
【００４８】
また、下記で示される化合物も好適に用いることができる。
【化１３】
2012099240.tif 000015
（式中Ｙ4〜Ｙ11は、それぞれ独立して、水素原子、またはエーテル結合、チオエーテル結合、エステル結合、炭酸エステル結合もしくはアミド結合等を含んでもよい炭素数１〜３０のアルキル基を表し（ただし、Ｙ4〜Ｙ6の少なくとも１つ、Ｙ7およびＹ8の少なくとも１つ、Ｙ9〜Ｙ11の少なくとも１つは上記アルキル基である。）
【００４９】
【化１４】
2012099240.tif 000016
（式中、Ｒ1〜Ｒ4は互いに独立して、炭素数１〜３０のアルキル基を示す。）
【００５０】
【化１５】
2012099240.tif 000017
【００５１】
また、下記ピレン誘導体（Ｚ１）も好適に用いることができる。
【００５２】
【化１６】
2012099240.tif 000018
【００５３】
上記式中、Ｗ1〜Ｗ4は、それぞれ独立して、水素原子、またはエーテル結合、チオエーテル結合、エステル結合、炭酸エステル結合もしくはアミド結合等を含んでもよい炭素数１〜３０のアルキル基を表し（ただし、Ｗ1〜Ｗ4の少なくとも１つは上記アルキル基である）、Ａ1〜Ａ4は、単結合、または置換もしくは非置換の芳香族環を表す。ここで、アルキル基の具体例としては、上記Ｙと同様のものが挙げられ、芳香族環の具体例としては、上記と同様のものが挙げられる。
【００５４】
この場合も、分子量の増加に伴う粘度上昇を防止すべく、Ａ1〜Ａ4が単結合のもの、すなわち、Ｗ1〜Ｗ4が、炭素縮合環に直接結合した化合物（Ｚ２）が好ましく、さらには、Ｗ1〜Ｗ4の少なくとも１つが水素原子のもの、特に、３つが水素原子のものがより好ましい。
これらの点から、下記化合物（Ｚ３）が好ましいが、これに限定されるものではない。
【００５５】
【化１７】
2012099240.tif 000019
【００５６】
【化１８】
2012099240.tif 000020
【００５７】
上述したキャリア輸送材料は、有機ＥＬ素子の発光寿命という点を考慮すると２量体を用いてもよい。
２量体としては、下記化合物（Ｖ１）が好ましく、さらにはエーテル結合を含むアルキル基（オキシアルキレン基）を有する化合物（１２）が好適であるが、これらに限定されるものではない。
【００５８】
【化１９】
2012099240.tif 000021
（式中、Ｙ3は上記と同じ意味を表す。）
【００５９】
【化２０】
2012099240.tif 000022
【００６０】
上述したキャリア輸送材料（キャリア輸送能および発光能を有する材料）および発光材料の配合比率は、組成物全体が液体となり、かつ、全体として白色に発光する範囲であれば特に限定されるものではなく、質量比で、キャリア輸送材料（キャリア輸送能および発光能を有する材料）：発光材料＝９９．９９：０．０１〜５０：５０程度とすることができる。
ただし、補色関係にあるキャリア輸送材料（キャリア輸送能および発光能を有する材料）および発光材料の場合、それらの配合比率は、質量比で、キャリア輸送材料（キャリア輸送能および発光能を有する材料）：発光材料＝９９．９９：０．０１〜５０：５０程度とすることが好ましい。
また、例えば、補色関係にある２種類の発光材料を用いる場合、それらの配合比は、例えば、質量比で、９９．９９：０．０１〜５０：５０程度とすることが好ましい。
さらに、赤、緑、青の各材料を用いる場合、それらの配合比は、例えば、質量比で、赤の配合比が０．０１のとき、緑：青＝０．０１：９９．９８〜９９．９８：０．０１程度とし、緑の配合比が０．０１のとき、赤：青＝０．０１：９９．９８〜９９．９８〜０．０１程度とし、青の配合比が０．０１のとき、赤：緑＝０．０１：９９．９８〜９９．９８：０．０１とすることが好ましい。
なお、非特許文献２に開示されているように、素子特性を向上させるために発光層に有機塩あるいは無機塩を添加してもよい。
【００６１】
本発明の有機電界発光素子では、上述の液体発光層に特徴があるため、その他の素子の構成部材には特に制限はなく、従来公知のものを適宜採用することができる。
例えば、陽極材料としては、インジウム錫酸化物（ＩＴＯ）、インジウム亜鉛酸化物（ＩＺＯ）に代表される透明電極や、高電荷輸送性を有するポリチオフェン誘導体、ポリアニリン誘導体などを用いることができる。
陰極材料としては、アルミニウム、マグネシウム−銀合金、アルミニウム−リチウム合金、リチウム、ナトリウム、カリウム、セシウム、セシウム添加ＩＴＯなどを用いることができる。
【００６２】
また、本発明の有機電界発光素子は、陽極、陰極および発光層の他に、有機電界発光素子に一般的に用いられる各種機能層を備えていてもよい。
このような機能層としては、正孔輸送層、正孔注入層、電子輸送層、電子注入層、キャリアブロック層などが挙げられる。
【００６３】
正孔輸送層は、陽極と発光層との間に設けられ、陽極から注入された正孔を発光層へ輸送する機能を有する層であり、その材料としては、例えば、（トリフェニルアミン）ダイマー誘導体（ＴＰＤ）、（α−ナフチルジフェニルアミン）ダイマー（α−ＮＰＤ）、［（トリフェニルアミン）ダイマー］スピロダイマー（Ｓｐｉｒｏ−ＴＡＤ）等のトリアリールアミン類、４，４’，４”−トリス［３−メチルフェニル（フェニル）アミノ］トリフェニルアミン（ｍ−ＭＴＤＡＴＡ）、４，４’，４”−トリス［１−ナフチル（フェニル）アミノ］トリフェニルアミン（１−ＴＮＡＴＡ）等のスターバーストアミン類；５，５”−ビス−｛４−［ビス（４−メチルフェニル）アミノ］フェニル｝−２，２’：５’，２”ターチオフェン（ＢＭＡ−３Ｔ）等のオリゴチオフェン類、ポリビニルカルバゾール類などが挙げられる。
また、正孔注入層は、正孔輸送層と陽極との間に設けられ、陽極からの正孔注入効率を高める機能を有する層である。
正孔注入層を形成する材料としては、銅フタロシアニン、４，４’，４”−トリス［３−メチルフェニル（フェニル）アミノ］トリフェニルアミン（ｍ−ＭＴＤＡＴＡ）等が挙げられる。
【００６４】
電子輸送層は、陰極と発光層との間に設けられ、陰極から注入された電子を発光層へ輸送する機能を有する層であり、その材料としては、Ａｌｑ3、ＢＡｌｑ、ＤＰＶＢｉ、（２−（４−ビフェニル）−５−（４−ｔ−ブチルフェニル）−１，３，４−オキサジアゾール）（ＰＢＤ）、トリアゾール誘導体（ＴＡＺ）、バソクプロイン（ＢＣＰ）、シロール誘導体などが挙げられる。
電子注入層は、電子輸送層と陰極との間に設けられ、陰極からの電子注入効率を高める機能を有する層である。
このような電子注入層を形成する材料としては、酸化リチウム（Ｌｉ2Ｏ）、酸化マグネシウム（ＭｇＯ）、アルミナ（Ａｌ2Ｏ3）、フッ化リチウム（ＬｉＦ）、フッ化マグネシウム（ＭｇＦ2）、フッ化ストロンチウム（ＳｒＦ2）、Ｌｉ（ａｃａｃ）、酢酸リチウム、安息香酸リチウム等が挙げられる。
【００６５】
キャリアブロック層は、発光領域をコントロールするための層であり、上述した任意の層間に形成し得る層である。
このようなキャリアブロック層を形成する材料としては、ＰＢＤ、ＴＡＺ、ＢＣＰ等が挙げられる。
【００６６】
次に、本発明の電界発光素子の実施の一形態を、図面を参照しつつ説明する。
図１には、本発明の一実施形態に係る電界発光素子である、有機ＥＬ素子１が示されている。
この有機ＥＬ素子１は、陽極１０と、陰極２０と、これら各極１０，２０間に介在する、常温で液体の発光層３０（以下、液体発光層３０という）とを備えている。
本実施形態において、陽極１０は、ガラス基板１１と、この上に成膜されたＩＴＯ基板１２とから構成されている。
一方、陰極２０は、ガラス基板１３と、この上に成膜されたＩＴＯ基板１４とから構成されている。
【００６７】
液体発光層３０は、キャリア輸送材料と、赤、緑、青の各発光材料を含んで構成されるものであり、本実施形態では、液体キャリア輸送材料として、上記式（５）で示されるカルバゾール誘導体（ＴＥＧＣｚ）を含んで構成されている。
【００６８】
以上のように構成される有機ＥＬ素子の作製方法としては特に制限はないが、例えば、下記のような手法を用いることができる。
まず、陰極２０上に、上記液体キャリア輸送材料中に、赤、緑、青の各発光材料を溶かして調製した液体発光体を滴下し、その上に陽極１０を適切な圧力で押しつけて、液体発光層３０を有する有機ＥＬ素子１を得る。
【００６９】
なお、各層を構成する材料は、上記実施形態で用いた材料に限定されるものではなく、各層の機能を発揮する限りにおいて、先に例示した各種材料から適宜選択して用いることができる。
また、各層の成膜方法も上記実施形態の手法に限定されるものではなく、用いる材料に応じて、蒸着法、スプレー法、インクジェット法、スパッタリング法等の公知の手法を適宜採用することができる。
さらに、必要に応じて、ホールブロック層や正孔注入層等を形成してもよい。
【実施例】
【００７０】
以下、実施例および比較例を挙げて本発明をより具体的に説明するが、本発明は下記の実施例に限定されるものではない。なお、実施例で用いた測定装置は以下のとおりである。
（１）電流−電圧−外部発光効率（ＥＱＥ）特性
フォトディテクター付き半導体パラメーターアナライザー（アジレント社製、Ｂ１５００Ａ）と光パワー−メーター（ニューポート、１９３０Ｃ）によって計測した。
（２）ＥＬ発光スペクトル
マルチチャンネル分光器（ＰＭＡ−１１，浜松ホトニクス（株）製）によって計測した。
（３）1Ｈ−ＮＭＲ
装置：ＪＮＭ−ＬＡ４００、日本電子データム（株）製【００７１】
［合成例１］ＥＨ4ＤＰＡの合成
【化２１】
2012099240.tif 000023
【００７２】
９，１０−ビス（３，５−ジヒドロキシフェニル）アントラセン（１．０ｇ，２．５４ｍｍｏｌ）、１−ブロモ−２−エチルヘキサン（３．９ｇ，２０．３ｍｍｏｌ）および炭酸カリウム（７．０ｇ，５０．７ｍｍｏｌ）をＤＭＦ（３０ｍＬ）に加え、８０℃で５時間撹拌した。溶媒を減圧留去した後、クロロホルム（３００ｍＬ）を加えて水洗（１５０ｍＬ×３）した。硫酸マグネシウムを加えて乾燥後、カラムクロマトグラフィー（シリカゲル，ｎ−ヘキサン／酢酸エチル＝９５／５（ｖ／ｖ））にて精製し、白色粉末状のＥＨ4ＤＰＡ（２．０３ｇ）を得た。同定は1Ｈ−ＮＭＲスペクトルにて行った。ＮＭＲスペクトルを図２に示す。【００７３】
［実施例１］
下記構造で示されるホスト化合物ＴＥＧＣｚ８９．９質量部に、合成例１で調製したＥＨ4ＤＰＡ（青色発光材料）１０．０質量部、下記構造で示されるＤＣＪＴＢ（赤色発光材料、ルミネッセントテクノロジー社製）０．０５質量部およびＣｏｕｍａｒｉｎ７（緑色発光材料、アルドリッチ社製）０．０５質量部を加え、それらを完全にＴＥＧＣｚに溶解させることで液体発光体を作製した。
なお、ＴＥＧＣｚは、Ｓｙｎｔｈｅｔｉｃ  Ｍｅｔａｌｓ，８９（３），１７１（１９９７）に記載の方法を参考に合成した。【００７４】
【化２２】
2012099240.tif 000024
【００７５】
【化２３】
2012099240.tif 000025
【００７６】
【化２４】
2012099240.tif 000026
【００７７】
ＥＬ素子の作製は以下にようにして行った。
界面活性剤、純水、イソプロパノールの順で超音波洗浄し、ＵＶ／オゾン処理（フィルジェン社製、ＵＶ２５３Ｓ）を１２分間施したＩＴＯ１２付きガラス基板１１（陽極１０）およびＩＴＯ１４付きガラス基板１３（陰極２０）を用意した。
グローブボックス中で、先に調製した液体発光体を陰極２０上（ＩＴＯ１４上）に少量滴下し、陽極１０で挟み込んで得られた積層体の外側からクリップ（図示省略）で挟んで固定し、図１に示されるような、ガラス基板／ＩＴＯ（陽極）／液体発光体層／ＩＴＯ（陰極）／ガラス基板からなるＥＬ素子１を作製した。素子面積は２ｍｍ×２ｍｍである。【００７８】
作製したＥＬ素子の電流密度−電圧−外部発光効率（ＥＱＥ）および発光スペクトルを測定した。結果を図３および図４に示す。このデバイスの液体発光層の膜厚を誘電率測定の結果から算出したところ、１．５７（±０．０８）μｍであった。
図４に示されるように、ＥＨ4ＤＰＡ、ＤＣＪＴＢおよびＣｏｕｍａｒｉｎ７に由来する三色の発光が同時に観測され、白色の電界発光を確認した。図３は得られた素子のデバイス特性を示しており、９８．８Ｖ印加時に５．５７ｍＡ／ｃｍ2の電流密度と０．０３７％の外部発光効率が得られた。
【符号の説明】
【００７９】
１  有機ＥＬ素子（電界発光素子）
１０  陽極
２０  陰極
３０  液体発光層
【図１】
2012099240.tif 000032
【図２】
2012099240.tif 000033
【図３】
2012099240.tif 000034
【図４】
2012099240.tif 000035
【国際調査報告】
2012099240.tif 000036
2012099240.tif 000037
2012099240.tif 000038
2012099240.tif 000039